(57)【要約】【課題】      アルミニウム箔を積層した遮光性フィルムにおいて、アルミニウム箔にピンホールが発生したとしても十分な遮光性を確保でき、かつ屈曲が繰り返されても遮光性が損なわれることがなく、しかも厚みを薄くすることができる遮光性フィルムを提供する。【解決手段】  外側（包装袋とした際、外表面に位置する側）から、ＯＰＥＴフィルム層（厚み：１２μｍ）５１、接着層３１、アルミニウム箔（厚み：７μｍ）４１、接着層３２、黒色印刷インク層２１、ＯＮフィルム層１１（厚み：１５μｍ）、黒色印刷インク層２２、接着層３３及びＬ−ＬＤＰＥフィルム層（厚み：５０μ）６１が積層されている。黒色印刷インク層２１、２２は、版胴としてスクリーン線数が１７５線、版深さが２８μｍのグラビアロールを用いてグラビア印刷により形成した。各黒色印刷インク層２１、２２の厚みは１．５μｍであり、合計３．０μｍである。【選択図】        図２
2006231619.tif 000002
【特許請求の範囲】
【請求項１】
基材フィルム層と、該基材フィルム層の両面に積層された遮光性を有する印刷インク層と、該基材フィルム層に積層された一方の印刷インク層側に積層されたシーラント層と、該基材フィルム層のシーラント層と反対側に積層された印刷インク層側に積層されたアルミニウム箔とを有することを特徴とする遮光性フィルム。
【請求項２】
前記印刷インク層の厚みが、０．５〜２．５μｍであることを特徴とする請求項１記載の遮光性フィルム。
【請求項３】
前記請求項１又は２記載の遮光性フィルムを製袋したことを特徴とする包装袋。
【発明の詳細な説明】
【技術分野】
【０００１】
本発明は、レントゲンネガフィルム等に好適な遮光性フィルム及びそれを用いた包装袋に関し、さらに詳しくは、基材フィルム層の両面に印刷インク層を積層した遮光性フィルム及びそれを用いた包装袋に関するものである。
【背景技術】
【０００２】
従来、感光材料等の包装に用いる遮光性フィルムとしては、例えば、アルミニウム箔の両面にＬ−ＬＤＰＥポリエチレン系ポリマー層を積層したものであって、Ｌ−ＬＤＰＥポリエチレン系ポリマー層の少なく一方に遮光性物質を含有させた写真感光材料包装用フィルムが提案されている（例えば、特許文献１参照）。
【０００３】
また、光学濃度が４以上の黒色ＰＥＴフィルムの両面にアルミニウム箔を積層した遮光性シートが提案されており（例えば、特許文献２参照）、さらに、基材フィルム、ガスバリヤー層、印刷層、白色インキ層、有色インキ層、熱接着性樹脂層からなる積層フィルムを用いた包装袋が提案されている（例えば、特許文献３参照）。
【０００４】
【特許文献１】特開昭６０−１８９４３８号公報
【特許文献２】特開昭６１−１３４２４３号公報
【特許文献３】特開平１１−２７７６７号公報
【発明の開示】
【発明が解決しようとする課題】
【０００５】
しかしながら、上述した特許文献１で提案された写真感光材料包装用フィルムは、十分な遮光性を得ようとすると、遮光性物質の添加量を多くしなければならず、その結果Ｌ−ＬＤＰＥポリエチレン系ポリマー層の厚みが厚くなり、写真感光材料包装用フィルム全体も厚くなるものであった。また、遮光性物質の分散性が悪くブツが発生する場合があった。
【０００６】
特許文献２で提案された遮光性シートはアルミニウム箔を積層しており、このアルミニウム箔はピンホールが発生し易いものである。例えば、厚み７μｍのアルミニウム箔の場合１ｍ２当り数個のピンホールが存在するものであり、ピンホールを無くすには２０μｍ以上の厚みとする必要があった。また、包装袋として製袋する際や包装袋として使用する際に、屈曲が繰り返されるとピンホールが発生する場合があった。したがって、レントゲンネガフィルム等の高感度の感光材料の包装に用いる場合は、アルミニウム箔のピンホールを透過した光を完全に遮光できるように、遮光性物質を添加した熱可塑性樹脂からなる遮光フィルムを積層するものであり、また、アルミニウム箔の厚みを厚くしたり、特許文献２で提案されているように２枚のアルミニウム箔を積層したりするものであった。その結果、遮光性フィルムとアルミニウム箔の厚さにより、遮光性シートの厚みが厚くなるとともに、硬くなるものであった。
【０００７】
特許文献３で提案された包装袋は、白色インク層と有色インク層とが一体に積層して設けられているので、屈曲が繰り返されると、白色インク層や有色インク層にピンホールやクラックが発生する場合があり、ピンホール等を透過した光はそのまま包装袋の内面まで達するので、遮光性を確保できない場合があった。また、白色インク層や有色インク層にピンホールやクラックが発生した場合であっても遮光性を確保するためには、シーラント層側に遮光性の熱可塑性樹脂層等を設ける必要があり、包装袋の厚みが厚くなるものであった。
【０００８】
本発明は以上の問題点を解決し、アルミニウム箔を積層した遮光性フィルムにおいて、アルミニウム箔にピンホールが発生したとしても十分な遮光性を確保でき、かつ屈曲が繰り返されても遮光性が損なわれることがなく、しかも厚みを薄くすることができる遮光性フィルム及びそれを用いた包装袋を提供することを目的とする。
【課題を解決するための手段】
【０００９】
本発明者らは、上記目的を達成するために鋭意検討し、基材フィルム層の両面に印刷インク層を設けることにより、十分な遮光性を確保しつつ、屈曲にも耐え、さらにアルミニウム箔にピンホールが発生しても遮光性を損なうことが無いことを見出し、本発明を完成したものである。
【００１０】
請求項１記載の遮光性フィルムは、基材フィルム層と、該基材フィルム層の両面に積層された遮光性を有する印刷インク層と、該基材フィルム層に積層された一方の印刷インク層側に積層されたシーラント層と、該基材フィルム層のシーラント層と反対側に積層された印刷インク層側に積層されたアルミニウム箔とを有することを特徴として構成されている。
【００１１】
請求項２記載の遮光性フィルムは、上記請求項１記載の遮光性フィルムにおいて、印刷インク層の厚みが、０．５〜２．５μｍであることを特徴として構成されている。
【００１２】
請求項３記載の包装袋は、上記請求項１又は２記載の遮光性フィルムを製袋することを特徴として構成されている。
【発明の効果】
【００１３】
請求項１記載の遮光性フィルムは、基材フィルム層の両面に印刷インク層を積層しているので、２層の印刷インク層により全体として十分な厚みの印刷インク層を設けることができる、したがって十分な遮光性を確保することができる。また、印刷インク層は２層からなるので、１つの印刷インク層の厚みを厚くしなくともよく、屈曲が繰り返されてもピンホールやクラックの発生を防止することができる。また、仮に印刷インク層にピンホール等が発生したとしても、表裏の印刷インク層の同じ位置にピンホール等が発生しない限り、ピンホール等が発生していない印刷インク層により遮光性を確保することができる。すなわち、シーラント層と反対側の印刷インク層にピンホール等が発生した場合は、シーラント層側の印刷インク層により遮光することができ、また、シーラント層側の印刷インク層にピンホール等が発生した場合は、シーラント層と反対側の印刷インク層により遮光されているので問題無いものである。したがって、印刷インク層にピンホール等が発生した場合を想定して、遮光性の熱可塑性樹脂層等を設ける必要が無い。
【００１４】
さらに、アルミニウム箔は、遮光性を付与するとともに、ガスバリヤー性及び水蒸気バリヤー性を向上させている。また、アルミニウム箔にピンホール等が発生したとしても、印刷インク層がシーラント層側、即ち包装袋とした際、内表面側に積層されているので、遮光性が損なわれることがない。
【００１５】
請求項２記載の遮光性フィルムは、印刷インク層の厚みを０．５〜２．５μｍとすることにより、十分な遮光性を確保しつつ、ピンホールやクラックをより完全に防止することができる。
【００１６】
請求項３記載の包装袋は、遮光性を確保できるので、収納した商品を光からの悪影響から防止することができる。
【発明を実施するための最良の形態】
【００１７】
本発明の遮光性フィルムは、基材フィルム層と、該基材フィルム層の両面に積層された印刷インク層とを有している。基材フィルム層は、印刷により印刷インク層を積層できるものであれば特に限定されず、各種熱可塑性樹脂フィルムを採用することができ、例えば、二軸延伸ポリエチレンテレフタレート（ＯＰＥＴ）フィルム、二軸延伸ナイロン（ＯＮ）フィルム（例えば、二軸延伸ナイロン６フィルム、二軸延伸ナイロン６６フィルム、二軸延伸ナイロン６−６６共重合体フィルム）、二軸延伸エチレン−ビニルアルコール共重合体（ＥＶＯＨ）フィルム、二軸延伸ポリプロピレン（ＯＰＰ）フィルム等を採用することができる。これらの内でＯＰＥＴフィルム、ＯＮフィルム及びＯＰＰフィルムが特に好ましい。
【００１８】
なお、二軸延伸フィルムに限定されるものでなく、無延伸であっても、一軸延伸であってもよく、さらに単層であっても、２層以上の多層であってもよい。
【００１９】
基材フィルム層の厚みは１０〜３０μｍが好ましく、１０〜２５μｍがより好ましい。厚みが１０μｍ未満であると、物理強度が十分でない場合があり、厚みが３０μｍを超えると、遮光フィルム全体の厚みが厚くなり過ぎる。
【００２０】
具体的には、ＯＰＥＴフィルムの場合は１２〜１５μｍが好ましく、ＯＮフィルムの場合は１２〜１５μｍが好ましく、ＥＶＯＨフィルムの場合は１２〜１５μｍが好ましく、ＯＰＰフィルムの場合は２０〜２５μｍが好ましい。
【００２１】
印刷インク層は、基材フィルム層の両面に印刷により積層されて遮光性を付与するものである。印刷インク層に用いる印刷インクとしては、従来使用されているものを用いることができ、例えば、バインダー樹脂としてポリウレタン、溶剤としてメチルエチレンケトン、イソプロピルアルコール、着色剤として黒インクの場合はカーボンブラック、白インクの場合は酸化チタン、亜鉛華、炭酸カルシウム、カオリン、硫酸バリウム、アルミニウム粉末のインクを用いることができる。具体的には、東洋インキ製造株式会社製「ＬＰハイスーパー」、「ＬＰスーパー」、大日精化工業株式会社製「ＮＴ−ハイラミック」、「ハイラミック」、大日本インキ化学工業株式会社製「ユニビア」、「ユニマーブル」、サカタインクス株式会社製「スーパーラミメイト」等の各種グラビアインク（表刷り用、裏刷り用、ラミネート用等）を用いることができる。
【００２２】
印刷インク層は、黒インクを用いて黒色印刷インク層としても、白インクを用いて白色印刷インク層としてもよいが、少なくとも一方の印刷インク層は、黒インクを用いた黒色印刷インク層とすることが好ましく、両方とも黒色印刷インク層とすることがより好ましい。
【００２３】
印刷インク層の厚みは、０．５〜２．５μｍが好ましく、１〜２μｍがより好ましい。厚みが０．５μｍ未満であると、遮光性を十分に確保できない場合があり、２．５μｍを超えると、屈曲の繰り返しによりクラック、ピンホールが発生する恐れがある。
【００２４】
印刷インク層の印刷はグラビア印刷により行なうことができ、例えば、スクリーン線数が１７５線、版深さが２８μｍの版胴、スクリーン線数が１５０線、版深さが３６μｍの版胴を用いてベタ印刷により行なうことができる。なお、このインクの塗布量は、固形分が５〜４０重量％のインクにおける値である。
【００２５】
前記基材フィルム層に積層された一方の印刷インク層側にシーラント層が積層される。シーラント層に用いるフィルムはヒートシール性の良好なフィルムであれば特に限定されず、例えば、直鎖状状低密度ポリエチレン（Ｌ−ＬＤＰＥ）フィルム、低密度ポリエチレン（ＬＤＰＥ）フィルム、高密度ポリエチレン（ＨＤＰＥ）フィルム、エチレン−酢酸ビニル共重合体（ＥＶＡ）フィルムを用いることができ、また、上述した樹脂をブレンドしたフィルムであっても、さらにこれらのフィルムを積層した積層フィルムであってもよい。これらの内でＬ−ＬＤＰＥフィルムがシール強度の観点で特に好ましい。また、製袋した際の内面の滑り性を向上させるために従来公知の滑剤を添加したり、耐ブロッキング性を向上させるために従来公知のアンチブロッキング剤を添加したり、さらに、必要に応じて従来公知の各種添加剤を添加することができる。
【００２６】
シーラント層の厚みは、２０〜１００μｍが好ましく、３０〜６０μｍがより好ましく、厚みが２０μｍ未満であると、十分なシール強度を得られない場合があり、厚みが１００μｍを超えると、遮光性フィルム全体の厚みが厚くなり過ぎる。
【００２７】
前記基材フィルム層のシーラント層と反対側に積層された印刷インク層側にアルミニウム箔が積層される。アルミニウム箔を積層することにより、遮光性を向上させるとともに、ガスバリヤー性及び水蒸気バリヤー性を向上させることができる。なお、アルミニウム箔は屈曲等でピンホールやクラックが発生する場合があるが、ピンホール等が発生しても印刷インク層により遮光性は確保される。
【００２８】
アルミニウム箔の厚みは５〜２０μｍが好ましく、７〜１２μｍがより好ましい。厚みが５μ未満であるとピンホール等が発生し易くなり、また、２０μｍを超えると柔軟性が問題となる。
【００２９】
アルミニウム箔に外層が積層される。外層はアルミニウム箔の保護等のために積層するもので、各種熱可塑性樹脂フィルムを採用することができ、例えば、二軸延伸ポリエチレンテレフタレート（ＯＰＥＴ）フィルム、二軸延伸ナイロン（ＯＮ、ナイロン６、ナイロン６６、ナイロン６−６６共重合体）フィルム、二軸延伸エチレン−ビニルアルコール共重合体（ＥＶＯＨ）フィルム、二軸延伸ポリプロピレン（ＯＰＰ）フィルムを採用することができる。これらの内でＯＰＥＴフィルム及びＯＮフィルムが特に好ましい。
【００３０】
なお、二軸延伸フィルムに限定されるものでなく、無延伸であっても、一軸延伸であってもよく、さらに単層であっても、２層以上の多層であってもよい。
【００３１】
外層の厚みは１０〜３０μｍが好ましく、１０〜２５μｍがより好ましい。厚みが１０μｍ未満であると、物理強度が十分でない場合があり、厚みが３０μｍを超えると、遮光フィルム全体の厚みが厚くなり過ぎる。
【００３２】
具体的には、ＯＰＥＴフィルムの場合は１２〜１５μｍが好ましく、ＯＮフィルムの場合は１２〜１５μｍが好ましく、ＥＶＯＨフィルムの場合は１２〜１５μｍが好ましく、ＯＰＰフィルムの場合は２０〜２５μｍが好ましい。
【００３３】
前記アルミニウム箔はドライラミネート法で積層することができ、また、外層及びシーラント層は、ドライラミネート法、押出しラミネート法等で積層することができる。ドライラミネート法においては、ウレタン系接着剤等を用いることができる。
【００３４】
本発明の遮光性フィルムは、印画紙、感光紙、レントゲンネガフィルム、医薬品、食品等の光による変質、変色を防止する用途に用いることができ、特にレントゲンネガフィルム等の高感度の感光材料に好適である。
【００３５】
以上のような遮光性フィルムの基本的な構成を図１に示す。
【００３６】
図１は遮光性フィルムの一部断面図である。図１において、１は基材フィルム層で、この基材フィルム層１の両面に印刷インク層２が積層されており、外側（包装袋とした際、外表面に位置する側、以下同様）の印刷インク層２には、接着層３を介してアルミニウム箔４が積層され、さらに接着層３を介して外層５が積層されている。また、内側（包装袋とした際、内表面に位置する側、以下同様）の印刷インク層２には、接着層３を介してシーラント層６が積層されている。
【００３７】
本発明の遮光性フィルムの具体的な構成の例を以下に記載する。なお、「//」は「接着層」を示す。
【００３８】
ＯＰＥＴ//Ａｌ箔//印刷インク層/ＯＮ/印刷インク層//Ｌ−ＬＤＰＥ
ＯＰＥＴ//Ａｌ箔//印刷インク層/ＯＮ/印刷インク層//ＬＤＰＥ
ＯＰＥＴ//Ａｌ箔//印刷インク層/ＯＮ/印刷インク層//ＨＤＰＥ
ＯＰＥＴ//Ａｌ箔//印刷インク層/ＯＮ/印刷インク層//ＥＶＡ
ＯＰＥＴ//Ａｌ箔//印刷インク層/ＯＰＥＴ/印刷インク層//Ｌ−ＬＤＰＥ
ＯＰＥＴ//Ａｌ箔//印刷インク層/ＯＰＥＴ/印刷インク層//ＬＤＰＥ
ＯＰＥＴ//Ａｌ箔//印刷インク層/ＯＰＥＴ/印刷インク層//ＨＤＰＥ
ＯＰＥＴ//Ａｌ箔//印刷インク層/ＯＰＥＴ/印刷インク層//ＥＶＡ
ＯＰＥＴ//Ａｌ箔//印刷インク層/ＯＰＰ/印刷インク層//Ｌ−ＬＤＰＥ
ＯＰＥＴ//Ａｌ箔//印刷インク層/ＯＰＰ/印刷インク層//ＬＤＰＥ
ＯＰＥＴ//Ａｌ箔//印刷インク層/ＯＰＰ/印刷インク層//ＨＤＰＥ
ＯＰＥＴ//Ａｌ箔//印刷インク層/ＯＰＰ/印刷インク層//ＥＶＡ
ＯＰＥＴ//Ａｌ箔//印刷インク層/ＥＶＯＨ/印刷インク層//Ｌ−ＬＤＰＥ
ＯＰＥＴ//Ａｌ箔//印刷インク層/ＥＶＯＨ/印刷インク層//ＬＤＰＥ
ＯＰＥＴ//Ａｌ箔//印刷インク層/ＥＶＯＨ/印刷インク層//ＨＤＰＥ
ＯＰＥＴ//Ａｌ箔//印刷インク層/ＥＶＯＨ/印刷インク層//ＥＶＡ
ＯＮ//Ａｌ箔//印刷インク層/ＯＮ/印刷インク層//Ｌ−ＬＤＰＥ
ＯＮ//Ａｌ箔//印刷インク層/ＯＮ/印刷インク層//ＬＤＰＥ
ＯＮ//Ａｌ箔//印刷インク層/ＯＮ/印刷インク層//ＨＤＰＥ
ＯＮ//Ａｌ箔//印刷インク層/ＯＮ/印刷インク層//ＥＶＡ
ＯＮ//Ａｌ箔//印刷インク層/ＯＰＥＴ/印刷インク層//Ｌ−ＬＤＰＥ
ＯＮ//Ａｌ箔//印刷インク層/ＯＰＥＴ/印刷インク層//ＬＤＰＥ
ＯＮ//Ａｌ箔//印刷インク層/ＯＰＥＴ/印刷インク層//ＨＤＰＥ
ＯＮ//Ａｌ箔//印刷インク層/ＯＰＥＴ/印刷インク層//ＥＶＡ
ＯＮ//Ａｌ箔//印刷インク層/ＯＰＰ/印刷インク層//Ｌ−ＬＤＰＥ
ＯＮ//Ａｌ箔//印刷インク層/ＯＰＰ/印刷インク層//ＬＤＰＥ
ＯＮ//Ａｌ箔//印刷インク層/ＯＰＰ/印刷インク層//ＨＤＰＥ
ＯＮ//Ａｌ箔//印刷インク層/ＯＰＰ/印刷インク層//ＥＶＡ
ＯＰＰ//Ａｌ箔//印刷インク層/ＥＶＯＨ/印刷インク層//Ｌ−ＬＤＰＥ
ＯＰＰ//Ａｌ箔//印刷インク層/ＥＶＯＨ/印刷インク層//ＬＤＰＥ
ＯＰＰ//Ａｌ箔//印刷インク層/ＥＶＯＨ/印刷インク層//ＨＤＰＥ
ＯＰＰ//Ａｌ箔//印刷インク層/ＥＶＯＨ/印刷インク層//ＥＶＡ
ＯＰＰ//Ａｌ箔//印刷インク層/ＯＮ/印刷インク層//Ｌ−ＬＤＰＥ
ＯＰＰ//Ａｌ箔//印刷インク層/ＯＮ/印刷インク層//ＬＤＰＥ
ＯＰＰ//Ａｌ箔//印刷インク層/ＯＮ/印刷インク層//ＨＤＰＥ
ＯＰＰ//Ａｌ箔//印刷インク層/ＯＮ/印刷インク層//ＥＶＡ
ＯＰＰ//Ａｌ箔//印刷インク層/ＯＰＥＴ/印刷インク層//Ｌ−ＬＤＰＥ
ＯＰＰ//Ａｌ箔//印刷インク層/ＯＰＥＴ/印刷インク層//ＬＤＰＥ
ＯＰＰ//Ａｌ箔//印刷インク層/ＯＰＥＴ/印刷インク層//ＨＤＰＥ
ＯＰＰ//Ａｌ箔//印刷インク層/ＯＰＥＴ/印刷インク層//ＥＶＡ
ＯＰＰ//Ａｌ箔//印刷インク層/ＯＰＰ/印刷インク層//Ｌ−ＬＤＰＥ
ＯＰＰ//Ａｌ箔//印刷インク層/ＯＰＰ/印刷インク層//ＬＤＰＥ
ＯＰＰ//Ａｌ箔//印刷インク層/ＯＰＰ/印刷インク層//ＨＤＰＥ
ＯＰＰ//Ａｌ箔//印刷インク層/ＯＰＰ/印刷インク層//ＥＶＡ
ＯＰＰ//Ａｌ箔//印刷インク層/ＥＶＯＨ/印刷インク層//Ｌ−ＬＤＰＥ
ＯＰＰ//Ａｌ箔//印刷インク層/ＥＶＯＨ/印刷インク層//ＬＤＰＥ
ＯＰＰ//Ａｌ箔//印刷インク層/ＥＶＯＨ/印刷インク層//ＨＤＰＥ
ＯＰＰ//Ａｌ箔//印刷インク層/ＥＶＯＨ/印刷インク層//ＥＶＡ
【００３９】
本発明の包装袋は、上述したような遮光性フィルムを製袋することにより作製する。この遮光性包装袋としては、平袋、角底袋、ガゼット袋等、その形態は特に限定されないものである。
【実施例】
【００４０】
［実施例１］
実施例１は、図２に示すように、外側から、外層としてのＯＰＥＴフィルム層（厚み：１２μｍ）５１、接着層３１、アルミニウム箔（厚み：７μｍ）４１、接着層３２、黒色印刷インク層２１、基材フィルム層としてのＯＮフィルム層（厚み：１５μｍ）１１、黒色印刷インク層２２、接着層３３及びシーラント層としてのＬ−ＬＤＰＥフィルム層（厚み：５０μ）６１が積層されているものである。黒色印刷インク層２１、２２は、黒インクとしては東洋インキ製造株式会社製「ＬＰハイスーパー」を用いるとともに、版胴としてスクリーン線数が１７５線、版深さが２８μｍのグラビアロールを用いてグラビア印刷により形成した。各黒色印刷インク層２１、２２の厚みは１．５μｍであり、合計３．０μｍであった。
【００４１】
実施例１の遮光性フィルムは遮光性が十分であり、また、屈曲を繰り返しても遮光性が損なわれることが無かった。
【００４２】
［参考例１］
基材フィルム層の両面に黒色印刷インク層を積層した。基材フィルム層及び黒色印刷インク層は、実施例１と同一である。
【００４３】
［参考例２］
基材フィルム層の外側に白色印刷インク層を積層するとともに、内側に黒色印刷インク層を積層した。基材フィルム層及び黒色印刷インク層は実施例１と同一である。白色印刷インク層は、白インクとして大日精化工業株式会社製「ハイラミック」を用いるとともに、版胴としてスクリーン線数が１５０線、版深さが３６μｍのグラビアロールを用いてグラビア印刷により形成した。白色印刷インク層の厚みは２．０μｍであった。
【００４４】
［参考例３］
基材フィルム層の外側に黒色印刷インク層を積層するとともに、内側に白色印刷インク層を積層した。基材フィルム層及び黒色印刷インク層は実施例１と同一であり、白色印刷インク層は参考例２と同一である。
【００４５】
［参考例４］
基材フィルム層の内側にのみ黒色印刷インク層を積層した。基材フィルム層及び黒色印刷インク層は実施例１と同一である。
【００４６】
［透過率試験］
参考例１、２、３及び４のサンプルを用い、外側から光を照射した際の透過率を測定した。
【００４７】
透過率の測定は、株式会社日立製作所製『自記分光光度計  Ｕ−３５００』を用い、波長７８０〜１３８０ｎｍにおいて行なった。
【００４８】
試験の結果、波長の全ての領域において透過率が５％以下であり、参考例１、２、３は、参考例４より透過率が低いものであった。したがって、基材フィルム層の両面に印刷インク層を積層した遮光性フィルムは、基材フィルム層の片面のみに印刷インク層を積層した遮光性フィルムより、遮光性に優れていることが確認された。
【図面の簡単な説明】
【００４９】
【図１】本発明による遮光性フィルムの基本構成を示す断面図である。
【図２】本発明による遮光性フィルムの一実施例の構成を示す断面図である。
【符号の説明】
【００５０】
１  基材フィルム層
２  印刷インク層
３  接着層
４  アルミニウム箔
５  外層
６  シーラント層
【図１】
2006231619.tif 000003
【図２】
2006231619.tif 000004